(57)【要約】【課題】成形性や耐衝撃性等の機械的性能に優れ、害虫忌避効果を有する熱可塑性樹脂組成物及びこれを用いてなる成形品を提供する。【解決手段】熱可塑性樹脂１００重量部に対して、Ａ）唐辛子乾燥粉末１０〜２００重量部、Ｂ）炭素数１６〜２２のアルキル（メタ）アクリレート又は炭素数１６〜２２のアルケニル（メタ）アクリレート１０〜９０モル％と、下記式（１）で表される化合物９０〜１０モル％とを共重合してなる重量平均分子量３０００〜５０万の共重合体０．１〜４０重量部を含有する熱可塑性樹脂組成物。【化１】2004155862.tif 000011式（１）中、ｎは２〜５０の整数を表す。【選択図】      なし【特許請求の範囲】
【請求項１】
熱可塑性樹脂１００重量部に対して、
Ａ）唐辛子乾燥粉末１０〜２００重量部、
Ｂ）炭素数１６〜２２のアルキル（メタ）アクリレート又は炭素数１６〜２２のアルケニル（メタ）アクリレート１０〜９０モル％と、下記式（１）で表される化合物９０〜１０モル％とを共重合してなる重量平均分子量３０００〜５０万の共重合体０．１〜４０重量部を含有する
ことを特徴とする熱可塑性樹脂組成物。
【化１】
2004155862.tif 000008
式（１）中、ｎは２〜５０の整数を表す。
【請求項２】
熱可塑性樹脂１００重量部に対して、
Ａ）唐辛子乾燥粉末１０〜２００重量部、
Ｂ）炭素数１６〜２２のアルキル（メタ）アクリレート又は炭素数１６〜２２のアルケニル（メタ）アクリレート１０〜９０モル％と、下記式（１）で表される化合物９０〜１０モル％とを共重合してなる重量平均分子量３０００〜５０万の共重合体０．１〜４０重量部を含有し、
かつ、前記唐辛子乾燥粉末に対して
Ｃ）カルボン酸金属塩、エポキシ基含有樹脂、ホスファイト化合物及びフェノール系酸化防止剤からなる群より選択される少なくとも１種の化合物を０．５〜２０重量％含有する
ことを特徴とする熱可塑性樹脂組成物。
【化２】
2004155862.tif 000009
式（１）中、ｎは２〜５０の整数を表す。
【請求項３】
熱可塑性樹脂１００重量部に対して、
Ａ）唐辛子乾燥粉末１０〜２００重量部、
Ｂ）炭素数１６〜２２のアルキル（メタ）アクリレート又は炭素数１６〜２２のアルケニル（メタ）アクリレート１０〜９０モル％と、下記式（１）で表される化合物９０〜１０モル％とを共重合してなる重量平均分子量３０００〜５０万の共重合体０．１〜４０重量部、
Ｄ）平均粒子径が０．２５μｍ以下である二酸化チタン０．５〜１０重量部を含有し、
かつ、前記唐辛子乾燥粉末に対して
Ｃ）カルボン酸金属塩、エポキシ基含有樹脂、ホスファイト化合物及びフェノール系酸化防止剤からなる群より選択される少なくとも１種の化合物を０．５〜２０重量％含有する
ことを特徴とする熱可塑性樹脂組成物。
【化３】
2004155862.tif 000010
式（１）中、ｎは２〜５０の整数を表す。
【請求項４】
請求項１、２又は３記載の熱可塑性樹脂組成物を用いてなることを特徴とする成形品。
【発明の詳細な説明】
【０００１】
【発明の属する技術分野】
本発明１は、成形性や耐衝撃性等の機械的性能に優れ、害虫忌避効果を有する熱可塑性樹脂組成物及びこれを用いてなる成形品に関する。
【０００２】
【従来の技術】
唐辛子には、害虫忌避効果があることが知られており、従来より、害虫忌避剤として利用されてきた。
唐辛子を用いた害虫忌避剤としては、乾燥粉末状に加工した唐辛子を通気性のある袋等に封入して用いるのが一般的であった。しかし、この方法では、浸水の可能性のある水回りには用いることができなかったり、万一袋が破損した場合には乾燥粉末が周囲に飛び散り回収に手間がかかったりする等、幅広い生活用途への応用は困難であった。また、通気性のある袋に封入した場合、比較的有効成分の気散が早く、短期間のうちに効果を失ってしまい頻繁に交換する必要があるという問題もあった。
【０００３】
特許文献１には、唐辛子エキスを含浸させた有機繊維よりなる防虫用ロープが開示されている。しかしながら、この方法は、有機繊維等の溶液吸収性に優れる一部の素材にしか用いることができないうえ、効果の持続性の問題も解決できない。
また、特許文献２には、唐辛子エキスを添加したポリエチレンを用いた電線ケーブルが開示されている。しかしながら、液状の唐辛子エキスをポリエチレンに練り混んだ場合、成型時に気泡が発生して得られる成形品の強度が劣ったり、外観を損ねたりすることがあるという問題があった。また、唐辛子エキスの抽出自体に手間やコストがかかることに加え、唐辛子エキスは雑多な化合物の集合体である唐辛子の効果を全て発揮できるものではないという問題もあった。
【０００４】
【特許文献１】
特開２００２−２２０３０６号公報
【特許文献２】
特開平５−２９０６４２号公報
【０００５】
【発明が解決しようとする課題】
本発明１は、上記現状に鑑み、成形性や耐衝撃性等の機械的性能に優れ、害虫忌避効果を有する熱可塑性樹脂組成物及びこれを用いてなる成形品を提供することを目的とする。
【０００６】
【課題を解決するための手段】
本発明１は、熱可塑性樹脂１００重量部に対して、Ａ）唐辛子乾燥粉末１０〜２００重量部、Ｂ）炭素数１６〜２２のアルキル（メタ）アクリレート又は炭素数１６〜２２のアルケニル（メタ）アクリレート１０〜９０モル％と、下記式（１）で表される化合物９０〜１０モル％とを共重合してなる重量平均分子量３０００〜５０万の共重合体０．１〜４０重量部を含有する熱可塑性樹脂組成物である。
【０００７】
【化４】
2004155862.tif 000002
【０００８】
式（１）中、ｎは２〜５０の整数を表す。
【０００９】
本発明２は、熱可塑性樹脂１００重量部に対して、Ａ）唐辛子乾燥粉末１０〜２００重量部、Ｂ）炭素数１６〜２２のアルキル（メタ）アクリレート又は炭素数１６〜２２のアルケニル（メタ）アクリレート１０〜９０モル％と、下記式（１）で表される化合物９０〜１０モル％とを共重合してなる重量平均分子量３０００〜５０万の共重合体０．１〜４０重量部を含有し、かつ、前記唐辛子乾燥粉末に対してＣ）カルボン酸金属塩、エポキシ基含有樹脂、ホスファイト化合物及びフェノール系酸化防止剤からなる群より選択される少なくとも１種の化合物を０．５〜２０重量％含有する熱可塑性樹脂組成物である。
【００１０】
【化５】
2004155862.tif 000003
【００１１】
式（１）中、ｎは２〜５０の整数を表す。
【００１２】
本発明３は、熱可塑性樹脂１００重量部に対して、Ａ）唐辛子乾燥粉末１０〜２００重量部、Ｂ）炭素数１６〜２２のアルキル（メタ）アクリレート又は炭素数１６〜２２のアルケニル（メタ）アクリレート１０〜９０モル％と、下記式（１）で表される化合物９０〜１０モル％とを共重合してなる重量平均分子量３０００〜５０万の共重合体０．１〜４０重量部、Ｄ）平均粒子径が０．２５μｍ以下である二酸化チタン０．５〜１０重量部を含有し、かつ、前記唐辛子乾燥粉末に対してＣ）カルボン酸金属塩、エポキシ基含有樹脂、ホスファイト化合物及びフェノール系酸化防止剤からなる群より選択される少なくとも１種の化合物を０．５〜２０重量％含有する熱可塑性樹脂組成物である。
【００１３】
【化６】
2004155862.tif 000004
【００１４】
式（１）中、ｎは２〜５０の整数を表す。
以下に本発明を詳述する。
【００１５】
本発明１の熱可塑性樹脂組成物は、熱可塑性樹脂と、唐辛子乾燥粉末と、共重合体とを含有するものである。
上記熱可塑性樹脂としては特に限定されず、塩化ビニルの単独重合体；塩化ビニルと酢酸ビニル、ビニルアルコール等の塩化ビニルと共重合可能な単量体との共重合体；高密度ポリエチレン、低密度ポリエチレン、エチレン−酢酸ビニル共重合体等のエチレン系樹脂；ポリスチレン、アクリロニトリル−スチレン共重合体、アクリロニトリル−ブタジエン−スチレン共重合体等のスチレン系樹脂等が挙げられる。
【００１６】
本明細書において上記唐辛子乾燥粉末とは、Ｃａｐｓｉｃｕｍ  ａｎｎｕｕｍ  Ｌｉｎｎｅ又はその変種（Ｓｏｌａｎａｃｅａｅ）の果実を乾燥して粉末状にしたものを意味する。
唐辛子には原産地等の違いにより様々な種類のものがあるが、一般には、カプサイシン含有量が０．３〜０．５％である辛口タイプと、カプサイシン含有量が０．０３〜０．０４％である甘口タイプとに大別される。上記辛口タイプの品種としては、例えば、中国産の「天鷹」等が挙げられ、また、上記甘口タイプの品種としては、例えば、韓国又は中国産の「八房」、「益都」等が挙げられる。上記唐辛子乾燥粉末には、辛口タイプ、甘口タイプのいずれも、また、それ以外の亜種であっても用いることができるが、害虫忌避効果が高いことから辛口タイプが好適である。
【００１７】
上記唐辛子乾燥粉末は、平均粒径の好ましい下限が０．５μｍ、好ましい上限が５ｍｍである。０．５μｍであると取扱い性が悪くなったり、熱可塑性樹脂との混合が困難になったりすることがあり、５ｍｍを超えると、本発明１の熱可塑性樹脂組成物を用いてなる成形品の強度が低下することがある。
上記唐辛子乾燥粉末は、１０５℃で３時間乾燥したときの乾燥減量が１０重量％以下であることが好ましい。１０重量％を超えると、唐辛子乾燥粉末中の水分量が多く、本発明１の熱可塑性樹脂組成物を用いてなる成形品中に気泡が発生し、強度が低下したり外観を損ねたりすることがある。
【００１８】
本発明１の熱可塑性樹脂組成物中における上記唐辛子乾燥粉末の配合量の下限は、上記熱可塑性樹脂１００重量部に対して１０重量部、上限は２００重量部である。１０重量部未満であると、充分な害虫忌避効果が得られず、２００重量部を超えると、本発明１の熱可塑性樹脂組成物を用いてなる成形品の強度が低下する。
【００１９】
上記共重合体は、アルキル（メタ）アクリレート又はアルケニル（メタ）アクリレートと、下記式（１）で表される化合物とを共重合してなるものである。
【００２０】
【化７】
2004155862.tif 000005
【００２１】
式（１）中、ｎは２〜５０の整数を表す。
【００２２】
上記共重合体は、上記熱可塑性樹脂と親和性の高いアルキル（メタ）アクリレート又はアルケニル（メタ）アクリレートに由来する疎水性のセグメントと、上記唐辛子乾燥粉末と親和性の高い上記式（１）で表される化合物に由来する親水性のセグメントとを有することから、上記熱可塑性樹脂と唐辛子乾燥粉末との混合を促進する相溶化剤としての役割を果たす。
式（１）中、ｎの下限は２、上限は５０である。この範囲外であると、耐衝撃性等の機械的性能が低下する。好ましい下限は４、好ましい上限は２０である。
【００２３】
上記アルキル（メタ）アクリレート又はアルケニル（メタ）アクリレートの炭素数の下限は１６、上限は２２である。１６未満であると、得られる熱可塑性樹脂組成物の流動性が低下し、射出成形等による成形性に劣り、２２を超えると、熱可塑性樹脂組成物を用いてなる成形品の耐衝撃性が低下する。
上記アルキル（メタ）アクリレート又はアルケニル（メタ）アクリレートとしては、例えば、パルミチル（メタ）アクリレート、ステアリル（メタ）アクリレート、ベヘニル（メタ）アクリレート、オレイル（メタ）アクリレート、リノレイル（メタ）アクリレート等が挙げられる。これらは単独で用いられても良く、２種以上が併用されてもよい。
【００２４】
上記共重合体は、上記アルキル（メタ）アクリレート又はアルケニル（メタ）アクリレート１０〜９０モル％と、下記式（１）で表される化合物９０〜１０モル％とを共重合して得られる。上記アルキル（メタ）アクリレート又はアルケニル（メタ）アクリレートの割合が１０モル％未満であると、上記熱可塑性樹脂との相溶性に劣り、熱可塑性樹脂と唐辛子乾燥粉末との混合が不足して得られる成形品の強度が劣り、９０モル％を超えると、上記唐辛子乾燥粉末との相溶性に劣り、熱可塑性樹脂と唐辛子乾燥粉末との混合が不足して得られる成形品の強度が劣る。
【００２５】
上記共重合体の重量平均分子量の下限は３０００、上限は５０万である。３０００未満であると、得られる成形品の機械的強度が劣り、５０万を超えると、得られる成形品の機械的強度が劣る。好ましい下限は５０００、好ましい上限は３０万である。
【００２６】
本発明１の熱可塑性樹脂組成物中における上記共重合体の配合量の下限は、上記熱可塑性樹脂１００重量部に対して０．１重量部、上限は４０重量部である。０．１重量部未満であると、相溶化剤としての効果が得られず、４０重量部を超えると、本発明１の熱可塑性樹脂組成物を用いてなる成形品の強度が低下する。好ましい下限は０．５重量部、好ましい上限は２０重量部である。
【００２７】
本発明１の熱可塑性樹脂組成物を作製する方法としては特に限定されず、従来公知の方法を用いることができ、例えば、上記熱可塑性樹脂、唐辛子乾燥粉末及び共重合体の所定量を、押出機、２本ロール、バンバリーミキサー等の混練機を用いて混合する方法等が挙げられる。
【００２８】
本発明１の熱可塑性樹脂組成物は、上記構成よりなることから、熱可塑性樹脂中に唐辛子乾燥粉末が高分散している。従って、本発明１の熱可塑性樹脂組成物は溶融時の流動性が低下せず、射出成形法等の方法により容易に成形品を作製することができる。また、唐辛子を粉末として配合することから、唐辛子エキスを用いた場合のように、成形時に気泡が生じることもない。
本発明の熱可塑性樹脂組成物を用いれば、熱可塑性樹脂中に唐辛子乾燥粉末が高分散した成形品を得ることができる。
上記成形品は、唐辛子乾燥粉末を含有することから害虫忌避効果を有する。また、この効果は、唐辛子乾燥粉末が樹脂中に包埋されており有効成分が一気に気散してしまうことがないことから、従来の唐辛子乾燥粉末を通気性のある袋等に封入して用いる場合に比べ、効果の持続性に優れる。更に、唐辛子乾燥粉末は高分散していることから、成形品の耐衝撃性等の機械的性能を損ねることもない。
本発明１の熱可塑性樹脂組成物を用いてなる成形品もまた、本発明の１つである。
【００２９】
本発明２の熱可塑性樹脂組成物は、熱可塑性樹脂、唐辛子乾燥粉末、共重合体、並びに、カルボン酸金属塩、エポキシ基含有樹脂、ホスファイト化合物及びフェノール系酸化防止剤からなる群より選択される少なくとも１種の化合物を含有するものである。
本発明２の熱可塑性樹脂組成物における熱可塑性樹脂、唐辛子乾燥粉末、共重合体としては、本発明１の熱可塑性樹脂組成物と同様のものを用いることができ、その配合量等も本発明１の熱可塑性樹脂組成物と同様である。
【００３０】
本発明１の熱可塑性樹脂は、上述のように射出成形法等の方法により容易に成形品を作製することができるものであるが、成形時に唐辛子乾燥粉末から気散した成分が金型等に付着して、金型等を傷めることがあるという問題もあった。本発明者らは、更に鋭意検討を重ねた結果、本発明１の熱可塑性樹脂組成物にカルボン酸金属塩、エポキシ基含有樹脂、ホスファイト化合物及びフェノール系酸化防止剤からなる群より選択される少なくとも１種の化合物を配合することにより、成形時に唐辛子乾燥粉末から成分が気散するのを抑制できることを見出した。これは、同時に、忌避成分の気散を防げるということであり、得られる成形品の害虫忌避効果を更に長期間持続させることもできる。
【００３１】
上記カルボン酸金属塩としては特に限定されず、例えば、ラウリン酸カルシウム、ステアリン酸カルシウム、オレイン酸カルシウム、１２−ヒドロキシステアリン酸カルシウム、ラウリン酸バリウム、ステアリン酸バリウム、オレイン酸バリウム、１２−ヒドロキシステアリン酸バリウム、ラウリン酸マグネシウム、ステアリン酸マグネシウム、オレイン酸マグネシウム、１２−ヒドロキシステアリン酸マグネシウム、ラウリン酸亜鉛、ステアリン酸亜鉛、オレイン酸亜鉛、１２−ヒドロキシステアリン酸亜鉛等が挙げられる。
【００３２】
上記エポキシ基含有樹脂としては特に限定されず、例えば、フェニルグリシジルエーテル、アリルグリシジルエーテル、ネオペンチルグリコールジグリシジルエーテル、トリメチロールプロパンポリグリシジルエーテル、ポリエチレングリコールジグリシジルエーテル、ポリプロピレングリコールジグリシジルエーテル等が挙げられる。
【００３３】
上記ホスファイト化合物としては特に限定されず、例えば、トリフェニルホスファイト、トリス（ノニルフェニル）ホスファイト、トリス（２−エチルヘキシル）ホスファイト、トリデシルホスファイト、トリス（トリデシル）ホスファイト、ジフェニルモノデシルホスファイト、ジフェニルハイドロゲンホスファイト、テトラフェニルジプロピレングリコールジホスファイト、テトラ（トリデシル）−４，４’−イソプロピリデンジフェニルジホスファイト、トリラウリルトリチオホスファイト、ビス（トリデシル）ペンタエリスリトールジホスファイト、トリステアリルホスファイト、ジステアリルペンタエリスリトールジホスファイト等が挙げられる。
【００３４】
上記フェノール系酸化防止剤としては特に限定されず、例えば、トリエチレングリコール−ビス〔３−（３−ｔ−ブチル−５−メチル−４−ヒドロキシフェニル）プロピオネート〕、ペンタエリスリトール−テトラキス〔３−（３，５−ジ−ｔ−ブチル−４−ヒドロキシフェニル）プロピオネート、２，４−ビス−（ｎ−オクチルチオ）−６−（４−ヒドロキシ−３，５−ジ−ｔ−ブチルアニリノ）−１，３，５−トリアジン、オクタデシル−３−（３，５−ジ−ｔ−ブチル−４−ヒドロキシフェニル）プロピオネート等が挙げられる。
【００３５】
本発明２の熱可塑性樹脂組成物中における上記カルボン酸金属塩、エポキシ基含有樹脂、ホスファイト化合物及びフェノール系酸化防止剤からなる群より選択される少なくとも１種の化合物の配合量の下限は、上記唐辛子乾燥粉末に対して０．５重量％、上限は２０重量％である。０．５重量％未満であると、唐辛子乾燥粉末からの成分気散を抑制する効果が得られず、２０重量％を超えると、本発明２の熱可塑性樹脂組成物を用いてなる成形品の強度が低下する。好ましい下限は５重量部、好ましい上限は１０重量部である。
【００３６】
本発明３の熱可塑性樹脂組成物は、熱可塑性樹脂、唐辛子乾燥粉末、共重合体、二酸化チタン、並びに、カルボン酸金属塩、エポキシ基含有樹脂、ホスファイト化合物及びフェノール系酸化防止剤からなる群より選択される少なくとも１種の化合物を含有するものである。
本発明３の熱可塑性樹脂組成物における熱可塑性樹脂、唐辛子乾燥粉末、共重合体としては、本発明１の熱可塑性樹脂組成物と同様のものを用いることができ、その配合量も本発明１の熱可塑性樹脂組成物と同様である。また、本発明３の熱可塑性樹脂組成物におけるカルボン酸金属塩、エポキシ基含有樹脂、ホスファイト化合物及びフェノール系酸化防止剤からなる群より選択される少なくとも１種の化合物としては、本発明２の熱可塑性樹脂組成物と同様のものを用いることができ、その配合量も本発明２の熱可塑性樹脂組成物と同様である。
【００３７】
本発明３の熱可塑性樹脂化合物は、本発明２の熱可塑性樹脂組成物に、更に、二酸化チタンを配合することにより、上述の成形時における上記唐辛子乾燥粉末からの成分の気散をより一層抑制することができ、金型等を傷めるのを防ぎ、得られる組成物の害虫忌避効果をより長期間持続させることができる。
【００３８】
上記二酸化チタンの平均粒子径は０．２５μｍ以下である。０．２５μｍを超えると、唐辛子乾燥粉末からの成分気散を抑制する効果が得られない。好ましくは０．２２μｍ以下である。
【００３９】
本発明３の熱可塑性樹脂組成物中における上記二酸化チタンの配合量の下限は、上記熱可塑性樹脂１００重量部に対して０．５重量部、上限は１０重量部である。０．５重量部未満であると、唐辛子乾燥粉末からの成分気散を抑制する効果が得られず、１０重量部を超えると、本発明３の熱可塑性樹脂組成物を用いてなる成形品の強度が低下する。好ましい下限は１重量部、好ましい上限は５重量部である。
【００４０】
本発明２又は本発明３の熱可塑性樹脂組成物は、上述の構成よりなることから、射出成形法等の方法により容易に成形品を作製することができることに加え、成形時に唐辛子成分が気散して金型等を傷めることが少ない。
本発明２又は本発明３の熱可塑性樹脂組成物を用いれば、熱可塑性樹脂中に唐辛子乾燥粉末が高分散した耐衝撃性等の機械的性能に優れる成形品を得ることができる。上記成形品は、唐辛子乾燥粉末を含有することから害虫忌避効果を有する。また、この効果は、唐辛子乾燥粉末が樹脂中に包埋されており有効成分が一気に気散してしまうことがなく、また成形時に気散してしまうことも少ないことから、従来の唐辛子乾燥粉末を通気性のある袋等に封入して用いる場合に比べ、効果の持続性に極めて優れる。
本発明２又は本発明３の熱可塑性樹脂組成物を用いてなる成形品もまた、本発明の１つである。
【００４１】
【実施例】
以下に実施例を掲げて本発明１を更に詳しく説明するが、本発明１はこれら実施例のみに限定されるものではない。
【００４２】
（実施例１）
（１）唐辛子乾燥粉末の調製
唐辛子（「天鷹」）を天日にて充分を乾燥させた後、ミキサーを用いて粉砕した。得られた粉末を６０メッシュの篩にかけて、篩を通ったものを唐辛子乾燥粉末として用いた。
【００４３】
（２）共重合体の調製
メチルメタクリレート７５モル％とメトキシポリエチレングリコール（７モル）モノメタクリレート２５モル％とを混合し、更にこれらのモノマーに対し重合開始剤としてパーブチルＯ（日本油脂社製）を４重量％加え、攪拌して溶解した。モノマーと同量のトルエンを反応釜に満たし、１０５℃の温度下、攪拌しながら４時間かけて、モノマー／重合開始剤混合物を滴下した。滴下終了後パーブチルＯを０．４％追触媒し、３時間熟成を行った。熟成終了後、減圧脱溶剤して共重合体を得た。
【００４４】
（３）熱可塑性樹脂組成物及び成形品の製造
ポリプロピレン（三井住友ポリオレフィン社製、Ｊ−７０７）１００重量部に対して、得られた唐辛子乾燥粉末１００重量部、共重合体５重量部を加え、６５ｍｍ二軸押出機を用い、１８０〜２１５℃にてペレット状コンパウンドを作製した。得られたコンパウンドを１８０℃で射出成形して、厚さ２ｍｍの板状成形品を得た。
【００４５】
（実施例２）
更にステアリン酸カルシウム４重量部を加えた以外は実施例１と同様にして熱可塑性樹脂組成物を調製し、板状成形品を得た。
【００４６】
（実施例３）
更にステアリン酸カルシウム４重量部と平均粒子径０．２１μｍの二酸化チタン５重量部を加えた以外は実施例１と同様にして熱可塑性樹脂組成物を調製し、板状成形品を得た。
【００４７】
（実施例４）
更にフェニルグリシジルエーテル４重量部を加えた以外は実施例１と同様にして熱可塑性樹脂組成物を調製し、板状成形品を得た。
【００４８】
（実施例５）
更にトリフェニルホスファイト４重量部を加えた以外は実施例１と同様にして熱可塑性樹脂組成物を調製し、板状成形品を得た。
【００４９】
（実施例６）
更にペンタエリスリトールテトラキス［メチレン−３−（３，５−ジ−ｔｅｒｔ−ブチル−４−ヒドロキシフェニル）プロピオネート］４重量部を加えた以外は実施例１と同様にして熱可塑性樹脂組成物を調製し、板状成形品を得た。
【００５０】
（実施例７）
唐辛子（「天鷹」）の代わりに唐辛子（「益都」）を用い、更にステアリン酸カルシウム４重量部を加えた以外は実施例１と同様にして熱可塑性樹脂組成物を調製し、板状成形品を得た。
【００５１】
（比較例１）
ポリプロピレン（三井住友ポリオレフィン社製、Ｊ−７０７）１００重量部に対して、実施例１で調製した共重合体５重量部と、檜材をミキサーで破砕して１００メッシュの篩にかけて得た木粉１００重量部とを加え、６５ｍｍ二軸押出機を用い、１８０〜２１５℃にてペレット状コンパウンドを作製した。得られたコンパウンドを１８０℃で射出成形して、厚さ２ｍｍの板状成形品を得た。
【００５２】
（比較例２）
共重合体を加えなかったこと以外は実施例１と同様にして熱可塑性樹脂組成物を調製し、板状成形品を得た。
【００５３】
実施例１〜７及び比較例１、２で作製した板状成形品について、以下の方法により評価を行った。
結果を表１に示した。
【００５４】
（１）耐衝撃性の評価
ＪＩＳ  Ｋ  ７０１０「硬質プラスチックのアイゾット衝撃試験方法」に準拠して衝撃値を求めた。
【００５５】
（２）忌避効果の評価
図１に示した方法により評価を行った。即ち、７４×３９×３５ｃｍの箱中に、蓋をした２１．５×１８×１８ｃｍのポリプロピレン製の容器（積水ライフテック社製）を２個入れ、箱の上部を布でふさいだ。一方のポリプロピレン製の容器には白米５０ｇと作製した板状成形品とを入れて処理区とし、もう一方のポリプロピレン製の容器には白米５０ｇのみを入れて無処理区とした。２個のポリプロピレン製の容器の中間に穀象虫１００匹を入れた後、２６℃、６０％ＲＨの条件下で放置した。５日後、処理区、無処理区及びそれ以外の箱中（外部容器内）に存在する穀象虫の数を計数し、下記式により忌避率を求めた。
【００５６】
【数１】
2004155862.tif 000006
【００５７】
得られた忌避率から、以下の基準により評価した。
〇：忌避率が５０％以上
×：忌避率が５０％未満
【００５８】
（３）においの持続性の評価
５０℃、８０％ＲＨの条件下に１０日放置した前後のにおいを官能評価し、下記の基準により評価した。
◎：初期に比べて、全くにおいが変わらない
〇：初期に比べて、多少においが落ちたが、充分な唐辛子臭がする
△：初期に比べて、ほとんどにおいが落ちている
【００５９】
（４）金型汚染性の評価
５０ショット後の金型の汚れ具合を目視により観察し、以下の基準により評価した。
〇：汚れている
×：汚れていない
【００６０】
【表１】
2004155862.tif 000007
【００６１】
表１より、実施例１〜７で作製した板状成形品は、高い衝撃度と害虫忌避効果とを有することがわかった。なかでも、実施例２〜７で作製した板状成形品は、金型を汚染することもなく、においの持続性にも優れていた。
一方、唐辛子乾燥粉末の代わりに木粉を配合した比較例１で作製した板状成形品には害虫忌避効果は全く認められなかった。また、共重合体を配合しなかった比較例２では熱可塑性樹脂組成物の流動性が悪く射出成形が困難であり、また、なんとか得られた板状成形品も衝撃度に劣るものであった。
【００６２】
【発明の効果】
本発明によれば、成形性や耐衝撃性等の機械的性能に優れ、害虫忌避効果を有する熱可塑性樹脂組成物及びこれを用いてなる成形品を提供できる。
【図面の簡単な説明】
【図１】実施例で行った忌避効果の評価方法を説明する模式図である。
【図１】
2004155862.tif 000012